(57)【要約】高分子化合物と両親媒性化合物とが溶媒に溶解した溶液を支持体（２１）上にキャストしてキャスト膜（２２）を形成する。キャスト膜（２２）に含有する溶媒（２３）を蒸発させながら、キャスト膜（２２）の露出面（２２ａ）に水滴（２５）を形成する。溶媒（２３）を蒸発させながら、水滴（２５）を成長させる。水滴（２５）はキャスト膜（２２）の中に入り込む。キャスト膜（２２）に入り込んでいた水滴（２５）を蒸発させる。水滴（２５）の蒸発により、固形化したキャスト膜（２２）に孔が形成される。水滴或いは溶媒の表面張力や、水滴と溶媒との界面張力が、水滴（２５）の形成プロセスに大きな影響を与える。溶媒として親水性液体を含む溶媒を用いることにより、水滴（２５）を露出面（２２ａ）上に均一に形成することができ、寸法のばらつきが抑制された均一な孔を備える多孔質フイルムを容易に製造することができる。
2009041376.tif 000002
【特許請求の範囲】
【請求項１】
高分子化合物が溶媒に溶解している溶液を、支持体上にキャストしてキャスト膜を形成するキャスト工程と、
前記キャスト膜に含まれる前記溶媒を除去しながら、前記キャスト膜の露出面に水滴を形成する水滴形成工程と、
前記水滴形成工程の後に、前記キャスト膜に入り込んだ前記水滴を除去する水滴除去工程と、
を有し、
前記溶媒が、親水性を有する液体を含む多孔質構造体の製造方法。
【請求項２】
前記溶液は、両親媒性化合物を含む請求の範囲第１項記載の多孔質構造体の製造方法。
【請求項３】
前記親水性を有する液体に対する水の溶解度が、５重量％以上である請求の範囲第２項記載の多孔質構造体の製造方法。
【請求項４】
前記溶媒が、前記親水性を有する液体を０．０１重量％以上２０重量％以下含む請求の範囲第１項記載の多孔質構造体の製造方法。
【発明の詳細な説明】
【技術分野】
【０００１】
本発明は、多孔質構造体の製造方法に関し、より詳しくは微細なパターンを有する多孔質構造体の製造方法に関するものである。
【背景技術】
【０００２】
今日、光学分野や電子分野では、集積度の向上や情報量の高密度化、画像情報の高精細化といった要求がますます大きくなっている。そのため、それら分野に用いられるフイルムに対しては、より微細な構造（微細パターン構造）を形成すること（微細パターニング）が強く求められている。また、再生医療分野の研究においては、表面に微細な構造を有する膜が、細胞培養の場となる材料として有効である。【０００３】
フイルムの微細パターニングには、マスクを用いた蒸着法、光化学反応ならびに重合反応を用いた光リソグラフィ技術、レーザーアブレーション技術など種々の方法が実用化されている。【０００４】
所定のポリマーの希薄溶液を高湿度下でキャストすることで、ミクロンスケールのハニカム構造をもつ多孔質フイルムなどの多孔質構造体が得られることが知られている（例えば、特許文献１参照）。この多孔質構造体の製造方法の概略について簡単に説明する。まず、疎水性の溶媒にポリマーが溶解する溶液を支持体上にキャストして、支持体上にキャスト膜を形成する。次に、キャスト膜に加湿風を当て、結露によりキャスト膜の表面上に多数の水滴を形成する。この水滴は、キャスト膜で成長をしながらキャスト膜に入り込む。そして水滴の形状を維持しながら、キャスト膜に含まれる溶媒を除去する。こうして、キャスト膜から多孔質構造体が形成される。最後に、更なる乾燥により、多孔質構造体に含まれる水滴を除去することにより、多孔質構造体を得ることができる。【０００５】
また、偏光板にも微細パターニングが形成されているフイルムが用いられている。このようなフイルムとしては、例えば、モスアイ構造を有する反射防止機能を発現するフイルムがある。このフイルムは、サブミクロン〜数十ミクロンサイズの規則正しい微細パターニングが形成されている。その形成方法の中でも主流であるのは、光リソグラフィを中心としたマイクロ加工技術を用いた版を作成し、その版の構造をフイルムに転写する方法である（例えば、特許文献２参照）。
【特許文献１】特開２００１−１５７５７４号公報
【特許文献２】特開２００３−３０２５３２号公報
【発明の開示】
【発明が解決しようとする課題】
【０００６】
前記特許文献１に記載の方法では、均一の寸法の孔を有する多孔質構造体を製造する際には、各製造工程において略同一の雰囲気条件にすることが困難である。そして、この雰囲気条件のゆらぎにより、孔の寸法にばらつきが生じてしまう。このように、孔の寸法の均一さは、各工程の雰囲気条件の影響をうける。さらに、多孔質構造体に形成する孔の寸法や孔の配列は、各工程の雰囲気条件のみならず、水滴及び溶液の表面張力や、これらの界面張力にも支配される。すなわち、多孔質構造体の原料である高分子化合物や両親媒性化合物の配合比を調整して、表面張力や界面張力を所望の条件にすることにより、均一の寸法であり、所望のピッチで均一に配列する孔を備える多孔質構造体を製造することができる。しかしながら、これらの化合物の配合比の調整のみでは、所望な物性値を有する多孔質構造体を得ることが非常に困難である。更に、上記問題の対策として、所望な物性値を有する多孔質構造体を製造する都度、新たな疎水性化合物や両親媒性化合物を選択することも可能であるが、この化合物の変更に伴う多孔質構造体の製造工程の全体の調整が必要になるため、効率的な方法とはいえない。【０００７】
前記特許文献２に記載の方法はトップダウン方式と呼ばれ、この方法では上記のように、微細構造を決定する版を作製する。版の作製は、複雑でいくつもの工程を必要とし、高いコストが必要とされる。また、大きな面積の版を製造することが困難であるという問題も生じている。【０００８】
本発明の目的は、均一の寸法であり、所望のピッチで均一に配列する孔を備える多孔質構造体の容易且つ安価な製造方法を提供することにある。
【課題を解決するための手段】
【０００９】
本発明の多孔質構造体の製造方法は、高分子化合物が溶媒に溶解している溶液を、支持体上にキャストしてキャスト膜を形成するキャスト工程と、このキャスト膜に含まれる溶媒を除去しながら、キャスト膜の露出面に水滴を形成する水滴形成工程と、この水滴形成工程の後に、キャスト膜に入り込んだ水滴を除去する水滴除去工程とを有し、前記溶媒が、親水性を有する液体を含むことを特徴として構成されている。【００１０】
前記溶液は、両親媒性化合物を含むことが好ましい。上記の親水性を有する液体に対する水の溶解度は５重量％以上であることが好ましく、前記溶媒が、前記親水性を有する液体を０．０１重量％以上２０重量％以下含むことが好ましい。
【発明の効果】
【００１１】
本発明の多孔質構造体の製造方法によれば、原料である高分子化合物を溶解する前記溶媒が親水性を有する液体を含むため、均一の寸法であり、所望のピッチで均一に配列する孔を有する多孔質構造体を容易に製造することができる。また、高分子化合物の溶媒として、親水性の液体を含む溶液を用いることにより、多孔質構造体の原料となる化合物の選択や配合比を考慮しなくても、所望の寸法の孔を有する多孔質構造体を容易に製造することが可能となる。したがって、多孔質構造体の製造における歩留まりがよくなる。更に、キャスト膜の親水性が向上するために、キャスト膜における水滴の核形成及び水滴の成長速度の増大を促し、水滴形成時のキャスト膜の状態のばらつきを最小限に抑え、ひいては、均一の寸法、所望の形成ピッチで配列する孔を有する多孔質構造体を製造することができる。そして、本発明は、版を用いることなく多孔質構造体を製造することができるために、版の製造に係る手間を省略することが可能となり、結果として、安価かつ効率的に多孔質構造体の製造することができる。
【図面の簡単な説明】
【００１２】
【図１】多孔質構造体の製造工程を示す説明図である。
【図２】多孔質構造体が形成される過程の概略を示す説明図である。
【図３】本発明に係る多孔質構造体の平面図である。
【図４】図３のIV−IV線に沿う断面図である。
【図５】図３のＶ−Ｖ線に沿う断面図である。
【図６】別の実施形態である多孔質構造体の断面図である。
【図７】多孔質構造体の製造設備の概要を示す説明図である。
【図８】フイルム形状の多孔質構造体の顕微鏡写真である。
【符号の説明】
【００１３】
１０    多孔質構造体製造工程
１１    キャスト工程
１２    水滴形成工程
１３    水滴成長工程
１４    水滴蒸発工程
１５、３３    多孔質構造体
２１    支持体
２２    キャスト膜
２２ａ  露出面
２３    溶媒
３１    孔
４２    溶液
【発明を実施するための最良の形態】
【００１４】
（多孔質構造体の製造方法）
図１は本発明に係る多孔質構造体の製造工程であり、図２は多孔質構造体ができる過程をモデル的に図示した説明図である。図１に示すように、多孔質構造体製造工程１０は、キャスト工程１１と、水滴形成工程１２と、水滴成長工程１３と、水滴蒸発工程１４とを有する。この多孔質構造体製造工程１０により、多孔質構造体１５が製造される。【００１５】
キャスト工程１１では、後述の溶液を支持体２１（図２（ａ）参照）の上にキャスト（流延）し、キャスト膜（図２（ａ）参照）を形成する。この溶液は、多孔質構造体の原料となるポリマーを溶媒に溶解することにより得られる。溶液のキャストの方法は、静置した支持体の上に溶液を載せて塗り広げる方法と、走行する支持体上に溶液を流延ダイから流出する方法とがあり、本発明ではいずれの方法も用いることができる。一般的に、前者は少ない生産量で多品種つくる場合に適し、後者は大量生産に適する。なお、後者の方法において、流延ダイからの溶液の流出を連続或いは断続的に行うことにより、長尺の多孔質構造体、或いは、所定長さの多孔質構造体を連続して製造することができる。【００１６】
水滴形成工程１２では、図２（ａ）及び（ｂ）に示すように、キャスト膜２２の露出面２２ａに所望の加湿条件に調節された空気（以下、加湿空気と称する）２００をあてて、キャスト膜２２に含まれる溶媒２３が、露出面２２ａから蒸発する。溶媒２３の蒸発に伴い、露出面２２ａの周りの空気の温度が低下する。この温度の低下に伴い、露出面２２ａの周りの空気に含まれる水蒸気が凝縮する。露出面２２ａの周りの温度が露点と同じ、或いは低い場合に、露出面２２ａに水滴２５が形成、すなわち発生する。このとき生じた水滴２５は、極めて小さく、肉眼で認めることができないような大きさである。また、水滴形成工程１２において、溶媒の蒸発と露出面２２ａでの水滴２５の形成とを同時に開始させる、または一方を先に開始する、いずれのケースでも良い。【００１７】
水滴成長工程１３では、水滴形成工程１２と同様にして、加湿空気２００を露出面２２ａにあてて、溶媒２３を蒸発させながら、表面２２ａに形成された水滴２５をゆっくりと成長させる。水滴２５は蒸発せずに、図２の（ｃ）に示すようにキャスト膜２２の中に入り込む。この水滴成長工程１３では、水滴形成工程１２で発生した極めて小さな水滴を複数合体させて水滴を大きくすることを目的とするが、キャスト膜２２の露出面２２ａの温度やキャスト膜２２の周辺の条件次第では、水滴形成工程１２で発生した極めて小さな各水滴が核となってそれぞれ大きくなる現象が見られる場合もあり、これでもよい。以上のように、水滴形成工程１２では、積極的にキャスト膜２２の露出面近傍を加湿し、このような加湿は、水滴成長工程１３でも実施することがより好ましい。【００１８】
そして、水滴２５の寸法が所望の状態となったところで、水滴蒸発工程１４で図２の（ｄ）に示すようにキャスト膜２２中の水滴２５を水蒸気２７として蒸発させる。キャスト膜２２の中に溶媒２３が残留している場合には、できるだけ多くの溶媒２３を蒸発させた後に水滴２５を蒸発させるような条件とする。この条件として、例えば、水よりも沸点の低い化合物を溶媒として用いる、或いは、キャスト膜２２の雰囲気に含まれる水や溶媒の蒸気圧を所望の範囲に調節する、などが挙げられる。溶媒２３が十分に除去されたキャスト膜２２には、自己支持性が発現する。次に、自己支持性を有するキャスト膜２２に入り込んでいた水滴２５を蒸発させる。水滴２５の蒸発により、キャスト膜２２から多孔質構造体１５を生成することができる。なお、支持体２１が不要なものであれば、多孔質構造体１５の形成後または形成中に剥がしてもよい。【００１９】
図３〜図６は、多孔質構造体１５の概略図である。支持体２１（図２参照）から剥がした多孔質構造体１５には、非常に多くの孔３１が密に形成される。図３は本発明により得られる多孔質構造体１５の平面図、図４は図３のIV−IV線に沿う断面図で、図５は図３のＶ−Ｖ線に沿う断面図である。また、図６は、別の多孔質構造体３３の断面図であるが、多孔質構造体３３の平面図は図３と同様であるので略す。【００２０】
孔３１は、図３に示すようにハチの巣状、いわゆるハニカム構造となるように多孔質構造体１５上に配列する。孔３１は、略一定の形状及びサイズであり、規則的に配列する。そして、孔３１は、図４及び図５に示すように、多孔質構造体１５の両面を突き抜けるように形成される場合もあるし、図６の多孔質構造体３３のように片面側に窪みとして形成される場合もある。そして、この孔３１の配列は、水滴の疎密の度合いや大きさ、形成する液滴の種類、乾燥速度、溶液の固形分濃度、水滴成長工程における水滴成長度合いに対する溶媒２３の蒸発のタイミング等によって異なるものとなる。本発明により製造される多孔質構造体１５の形態は特に限定されるものではないが、本発明は、例えば、多孔質構造体１５の厚みＬ１が０．０５μｍ以上１００μｍ以下、孔３１の径Ｄ１が０．０５μｍ以上１００μｍ以下、隣接する孔３１の中心間距離Ｌ２が０．１μｍ以上１２０μｍ以下であるような多孔質構造体を製造する場合に特に効果がある。【００２１】
ハニカム構造とは、上記のように、一定形状、一定サイズの孔が連続かつ規則的に配列している構造を意味する。この規則配列は単層の場合には二次元的であり、複層の場合は三次元的にも規則性を有する。この規則性は二次元的には１つの孔の周囲を複数（例えば、６つ）の孔が取り囲むように配置され、三次元的には結晶構造の面心立方や６方晶のような構造を取って、最密充填されることが多いが、製造条件によってはこれら以外の規則性を示すこともある。なお、１つの孔の周囲に形成される孔の数は、６個に限らず、３〜５個或いは７個以上でも良い。【００２２】
次に、キャストすべき溶液を構成する各成分について説明する。本発明で用いられる溶液は、多孔質構造体の原料となるポリマーすなわち高分子化合物と、このポリマーを溶解しうる溶媒とを含む。【００２３】
（ポリマー）
多孔質構造体１５の原料となるポリマーとしては、疎水性を有する化合物を用いる。なお、このポリマーは、疎水性と親水性とを併せもつようないわゆる両親媒性の高分子化合物、例えば、疎水基と親水基との両方をもつポリマーであってもよい。すなわち、原料であるポリマーとしては、親水性の有無に関係無く、疎水性をもつ化合物が好ましい。【００２４】
多孔質構造体１５の主たる成分は上記のような疎水性をもつポリマーであり、このようなポリマーは、多孔質構造体１５の用途等に応じて決定することができるが、その数平均分子量（Ｍｎ）が１０，０００〜１０，０００，０００であるものが好ましく、５０，０００〜１，０００，０００であるものがより好ましい。【００２５】
上記のように疎水性をもつポリマーに両親媒性化合物を加えて、両者を併用し、これらにより多孔質構造体１５を構成してもよい。そして、両親媒性化合物と併用される場合のポリマーは、非水溶性溶媒に溶解するものが好ましい。この非水溶性溶媒とは、親水基をもたないような疎水性溶媒である。例えば、ポリ−ε−カプロラクトン、ポリ−３−ヒドロキシブチレート、アガロース、ポリ−２−ヒドロキシエチルアクリレート、ポリスルホン、ポリスチレン、ポリカーボネートなどが好ましい。生分解性を必要とする場合や、あるいは、コストや入手の容易さなどを考慮すると、ポリ−ε−カプロラクトンが特に好ましい。【００２６】
両親媒性化合物と併用される場合のポリマーの他の例としては、ビニル重合ポリマ（例えば、ポリエチレン、ポリプロピレン、ポリスチレン、ポリアクリレート、ポリメタクリレート、ポリアクリルアミド、ポリメタクリルアミド、ポリ塩化ビニル、ポリ塩化ビニリデン、ポリフッ化ビニリデン、ポリヘキサフルオロプロペン、ポリビニルエーテル、ポリビニルカルバゾール、ポリ酢酸ビニル、ポリテトラフルオロエチレン等）、ポリエステル（例えば、ポリエチレンテレフタレート、ポリエチレンナフタレート、ポリエチレンサクシネート、ポリブチレンサクシネート、ポリ乳酸等）、ポリラクトン（例えばポリカプロラクトンなど）、セルロースアセテート、ポリアミド又はポリイミド（例えば、ナイロンやポリアミド酸など）、ポリウレタン、ポリウレア、ポリブタジエン、ポリカーボネート、ポリアロマティックス、ポリスルホン、ポリエーテルスルホン、ポリシロキサン誘導体、などが挙げられる。これらは、溶解性、光学的物性、電気的物性、強度、弾性等の観点から、ホモポリマーであってもよいし、コポリマーやポリマーブレンド、ポリマーアロイとしてもよい。【００２７】
（両親媒性化合物）
両親媒性化合物は、親水性をもつとともに親油性をももつ物質であり、具体的には、親水基と疎水基をもつ化合物である。このような両親媒性化合物として本発明では、市販される多くの界面活性剤のような単量体の他に、二量体や三量体等のオリゴマー、高分子化合物を用いることができる。両親媒性化合物と上記のような疎水性を有するポリマーとを混合することにより、キャスト膜の露出面に水滴を形成しやすくなる。また、高分子化合物に対する分散状態を制御することにより、水滴が形成される位置をより容易に制御することができる。【００２８】
両親媒性化合物として、例としてはポリアクリルアミドがある。その他の両親媒性高分子化合物としては、ポリアクリルアミドを主鎖骨格とし、親油性側鎖としてドデシル基、親水性側鎖としてカルボキシル基を併せ持つもの、ポリエチレングリコール／ポリプロピレングリコールブロックコポリマー、などが挙げられる。親油性側鎖は、アルキレン基、フェニレン基等の非極性直鎖状基であり、エステル基、アミド基等の連結基を除いて、末端まで極性基やイオン性解離基などの親水性基を分岐しない構造であることが好ましい。親油性側鎖は、例えば、アルキレン基を用いる場合には５つ以上のメチレンユニットからなることが好ましい。親水性側鎖は、アルキレン基等の連結部分を介して末端に極性基やイオン性解離基、又はオキシエチレン基などの親水性部分を有する構造であることが好ましい。【００２９】
両親媒性化合物としては、互いに異なる２種以上の化合物を用いると水滴の形成位置、水滴の大きさを制御することができるので好ましい。また、原料であるポリマーについても、互いに異なる２種以上の化合物を用いることにより同様の効果を得ることができる。【００３０】
ポリマー及び両親媒性化合物は、分子内に重合性基を有する重合性（架橋性）高分子化合物であってもよい。また、ポリマー、両親媒性化合物とともに、重合性の多官能モノマーを配合し、この配合物により多孔質構造体を形成した後、熱硬化法、紫外線硬化法、電子線硬化法等の公知の方法によって硬化処理を施してもよい。【００３１】
ポリマー、両親媒性化合物と併用される多官能モノマーとしては、反応性の点から多官能（メタ）アクリレートが好ましい。前記多官能（メタ）アクリレートの例としては、ジペンタエリスリトールペンタアクリレ−ト、ジペンタエリスリトールヘキサアクリレート、ジペンタエリスリトールカプロラクトン付加物へキサアクリレート又はこれらの変性物、エポキシアクリレートオリゴマー、ポリエステルアクリレートオリゴマー、ウレタンアクリレートオリゴマ−、Ｎ−ビニル−２−ピロリドン、トリプロピレングリコールジアクリレート、ポリエチレングリコールジアクリレート、トリメチロールプロパントリアクリレート、ペンタエリスリトールトリアクリレート、ペンタエリスリトールテトラアクリレート、又はこれらの変性物などが使用できる。これらの多官能モノマーは耐擦傷性と柔軟性のバランスから、単独で又は２種以上を組み合わせて用いられる。ポリマー、両親媒性化合物が分子内に重合性基を有する重合性（架橋性）化合物である場合には、その重合性基と反応しうる重合性の多官能モノマーを併用することも好ましい。【００３２】
上記の中でもエチレン性不飽和基を有するモノマーの重合は、光ラジカル開始剤又は熱ラジカル開始剤の存在下、電離放射線の照射又は加熱により行うことができる。したがって、例えば、エチレン性不飽和基を有するモノマー、光ラジカル開始剤あるいは熱ラジカル開始剤、マット粒子及び無機フィラーを含有する塗布液を調製し、その塗布液を透明な支持体上に塗布した後、電離放射線又は熱による重合反応により硬化すると、反射防止フイルムを製造することができる。【００３３】
光ラジカル重合開始剤としては、例えば、アセトフェノン類、ベンゾイン類、ベンゾフェノン類、ホスフィンオキシド類、ケタール類、アントラキノン類、チオキサントン類、アゾ化合物、過酸化物類、２，３−アルキルジオン化合物類、ジスルフィド化合物類、フルオロアミン化合物類や芳香族スルホニウム類が挙げられる。【００３４】
前記アセトフェノン類としては、例えば、２，２−エトキシアセトフェノン、ｐ−メチルアセトフェノン、１−ヒドロキシジメチルフェニルケトン、１−ヒドロキシシクロヘキシルフェニルケトン、２−メチル−４−メチルチオ−２−モルフォリノプロピオフェノン、２−ベンジル−２−ジメチルアミノ−１−（４−モルフォリノフェニル）−ブタノンなどが挙げられる。【００３５】
前記ベンゾイン類としては、例えば、ベンゾインベンゼンスルホン酸エステル、ベンゾイントルエンスルホン酸エステル、ベンゾインメチルエーテル、ベンゾインエチルエーテル、ベンゾインイソプロピルエーテルなどが挙げられる。【００３６】
前記ベンゾフェノン類としては、例えば、ベンゾフェノン、２，４−クロロベンゾフェノン、４，４−ジクロロベンゾフェノン、ｐ−クロロベンゾフェノンなどが挙げられる。
前記ホスフィンオキシド類としては、例えば、２，４，６−トリメチルベンゾイルジフェニルフォスフィンオキシドなどが挙げられる。【００３７】
なお、前記光ラジカル重合開始剤としては、最新ＵＶ硬化技術（Ｐ．１５９，発行人；高薄一弘，発行所；（株）技術情報協会，１９９１年発行）にも種々の例が記載されている。また、市販の光開裂型の光ラジカル重合開始剤としては、チバ・スペシャルティ・ケミカルズ（株）製のイルガキュア（６５１，１８４，９０７）等が好ましい例として挙げられる。光重合開始剤は、多官能モノマー１００質量部に対して、０．１〜１５質量部の範囲で使用することが好ましく、１〜１０質量部の範囲で使用することがより好ましい。前記光重合開始剤に加えて、光増感剤を用いてもよい。光増感剤の具体例として、ｎ−ブチルアミン、トリエチルアミン、トリ−ｎ−ブチルホスフィン、ミヒラーのケトン、チオキサントン、などが挙げられる。【００３８】
前記熱ラジカル開始剤としては、例えば、有機過酸化物、無機過酸化物、有機アゾ化合物、有機ジアゾ化合物、などを用いることができる。有機過酸化物としては、例えば、過酸化ベンゾイル、過酸化ハロゲンベンゾイル、過酸化ラウロイル、過酸化アセチル、過酸化ジブチル、クメンヒドロぺルオキシド、ブチルヒドロぺルオキシドなどが挙げられる。無機過酸化物としては、過酸化水素、過硫酸アンモニウム、過硫酸カリウム等が挙げられる。アゾ化合物としては、例えば、２，２’−アゾビス（イソブチロニトリル）、２，２’−アゾビス（プロピオニトリル）、１，１’−アゾビス（シクロヘキサンカルボニトリル）等が挙げられる。前記ジアゾ化合物としては、例えば、ジアゾアミノベンゼン、ｐ−ニトロベンゼンジアゾニウム等が挙げられる。【００３９】
（溶媒）
本発明に用いられる溶媒としては、以下の（１）〜（３）のすべてを満たすものであればよい。
（１）多孔質構造体の原料ポリマーを溶解しうるもの。
（２）非水溶性を有するもの。
（３）非水溶性を有する液体（以降、非水溶性液体と称する）と親水性を有する液体（以降、親水性液体と称する）とを含むもの。【００４０】
（非水溶性液体）
溶媒の第１の成分である非水溶性液体としては、溶媒に対する水の溶解度が５重量％以下であるものが好ましく、キャストすべき溶液をつくる観点及び水滴形成の観点から−１０℃以上１００℃以下の範囲では液体である化合物が好ましい。例えば、クロロホルム、ジクロロメタン等のハロゲン系有機溶剤、ベンゼン、トルエン、キシレン等の芳香族炭化水素、酢酸エチル、酢酸ブチル等のエステル類、メチルイソブチルケトン等の非水溶性ケトン類、ジエチルエーテル等のエーテル類や二硫化炭素などが挙げられる。上述した化合物のうち、２種類以上の化合物を非水溶性液体として用いてもよい。これらの化合物の割合を適宜代えて用いることにより、液滴の形成速度、及び液滴のキャスト膜への入り込み深さ等を制御することができる。【００４１】
（親水性液体）
溶媒の第２の成分である親水性液体は、溶媒全体としてすなわち上記第１の成分と混合したときの液全体として原料のポリマーを溶解しうるものであればよい。キャスト膜に形成される水滴の大きさや、水滴の配列は、溶液や水滴の表面張力及び溶液や水滴の界面張力に依存するため、キャスト膜を構成する溶媒に含まれる親水性液体の添加量を調整することにより、所望の表面張力や界面張力が得られ、結果として、キャスト膜に所望の寸法の水滴を所望の配列ピッチで形成することができる。また、親水性液体に対する水の溶解度は、少なくとも５重量％すなわち５重量％以上であることが好ましく、１０重量％以上であることがより好ましく、３０重量％以上であることが特に好ましい。このような親水性液体を含む溶媒から形成されたキャスト膜は高い親水性を有するため、水滴形成及び水滴成長時のキャスト膜の状態のばらつきを最小限に抑えることが可能となり、キャスト膜全体において、均一の寸法、所望の形成ピッチで配列する水滴を形成することが可能となる。一方、この溶解度が、５重量％未満である場合には、本発明の効果、すなわち、水滴形成及び水滴成長時のキャスト膜の状態のばらつきを最小限に抑えることができないため好ましくない。また、親水性液体の前記溶媒における含有量は、親水性液体の添加後の溶液が、原料であるポリマーを溶解しうる範囲であればよい。【００４２】
溶媒における親水性液体の含有量は、０．０１重量％以上２０重量％以下であることが好ましく、０．０５重量％以上１０重量％以下であることがより好ましく、０．１重量％以上５重量％以下であることが特に好ましい。溶媒における親水性液体の含有量が、０．０１重量％未満では、本発明の効果が発揮されないため、好ましくない。一方、溶媒における親水性液体の含有量が、２０重量％を超えると、原料であるポリマーの溶解性が悪くなり、各工程１２〜１４の途中にて、原料であるポリマーが析出してしまう等の問題があるため、好ましくない。したがって、溶媒における親水性液体の含有率は最大でも２０重量％である。【００４３】
また、用いる親水性液体の沸点は、低いことが望ましく、具体的には、１００℃以下であることが好ましい。これは、キャスト膜２２の露出面に結露させて形成するものが水滴であり水の沸点が１００℃であることと、溶媒の第１成分としての非水溶性液体の蒸発速度とを考慮したことによる。親水性液体の沸点が高すぎると、フイルム中に親水性液体が残留してしまい、結果として、孔３１の形状や、形成ピッチが均一とならないこと、多孔質構造体１５の強度が低下することなど、フイルムの品質が低下する、或いは、高温の乾燥処理や真空乾燥などの処理が必要となり、結果として、生産性が低下するため、好ましくない。そして、親水性液体の沸点が１００℃よりも高いと、水滴よりも蒸発がおそくなってしまい、形成すべき孔３１の大きさが小さい場合ほど、孔３１の寸法がばらつきやすくなったり、また、孔３１の配列が不規則になってしまったりする。したがって、形成すべき孔３１の大きさが小さい場合ほど、親水性液体の沸点が水滴よりも低いものとする効果は顕著であり、例えば、１０μｍ以下の径をもつような孔３１を均一にかつ規則的に形成する場合に効果が特に大きい。【００４４】
このように、親水性液体は、水滴が形成されるとできるだけ早くに蒸発してキャスト膜２２からなくなるようなもの、すなわち、水滴蒸発工程１４を開始するまでには蒸発しきってしまうものが好ましい。より好ましくは、水滴成長工程１３のできるだけ早い時点で蒸発してキャスト膜２２からなくなるものが好ましい。【００４５】
この親水性液体は、水滴形成工程１２の初期段階である水滴の核の形成に寄与し、水滴の核がより細かにしかもより多くつくるという作用をもつため、水滴形成工程１２の所定時間はキャスト膜２２に保持されることが好ましい。そして、水滴形成工程１２と水滴成長工程１３における積極的な加湿は、親水性液体がキャスト膜２２で保持される時間とキャスト膜２２から蒸発する時間とのバランスを図る作用もある。【００４６】
親水性液体としては、メタノール、エタノール、ｎ−プロパノール、イソプロパノール、ｔｅｒｔ−ブタノール等のアルコール類；アセトン、メチルアセトン等のケトン類；テトラヒドロフラン、ジオキサン等のエーテル類；ギ酸メチル等のエステル類；エチレングリコール、エチレングリコールモノメチルエーテル、エチレングリコールモノエチルエーテル等のグリコール誘導体等が挙げられる。【００４７】
（溶液）
上記に述べた、親水性液体と非水溶性液体とを含む溶媒に原料であるポリマーを溶解して、溶液をつくる。溶液に含まれるポリマーの濃度は、製造する多孔質構造体の厚さにもよる。厚さが０．１μｍ以上１００μｍ以下の多孔質構造体を製造する場合には、溶液に含まれるポリマーの濃度が０．０２重量部以上２０重量部以下であることが好ましい。【００４８】
図７は多孔質構造体製造設備４１の概略図である。溶液４２は、多孔質構造体製造設備４１に送られる前に、予めろ過されることが好ましい。これにより多孔質構造体１５への異物混入を防止することができる。ろ過は複数回実施することが好ましい。例えばろ過を２回実施するときには、上流側のろ過装置（図示なし）には、多孔質構造体１５の孔の径よりも大きな絶対ろ過精度（絶対ろ過孔径）をもつフィルタが備えられ、下流側のろ過装置（図示なし）には、多孔質構造体１５の空隙よりも小さな絶対ろ過精度をもつフィルタが備えられることが好ましい。【００４９】
多孔質構造体製造設備４１は、流延室４３を備える。前述したキャスト工程１１、水滴形成工程１２、水滴成長工程１３、水滴蒸発工程１４は、いずれも流延室４３で実施される。流延室４３で気体となった溶媒は、回収装置（図示せず）で回収された後に、流延室４３の外に備えられる再生装置（図示せず）で再生されて再利用に供される。本実施形態では、キャスト工程１１と水滴形成工程１２とを行うための第１エリア４６と、水滴成長工程１３を行うための第２エリア４７と、水滴蒸発工程１４を行うための第３エリア４８とが区画された一体型の流延室４３を用いているが、それぞれのエリアを独立させてもよい。ただし、第１エリア４６と第２エリア４７とは互いにできるだけ近くに設けられることが好ましい。以上のような第１〜第３エリア４６〜４８を経ることにより、キャスト膜２２は自己組織化して所定の空隙を有する多孔質構造体１５となる。【００５０】
支持体２１（図２参照）として用いる流延ベルト５１はローラ５２，５３に掛け渡され、流延ダイ５６は、流延ベルト５１の上方の第１エリア４６に備えられる。ローラ５２，５３は、少なくとも一方は図示しない駆動装置により回転する。これらローラ５２、５３の回転により、流延ベルト４２は、第１エリア４６、第２エリア４７、そして第３エリア４８の各エリアを順次無端走行する。ローラ５２，５３は、温調機５４により温度を調整され、これにより、ローラ５２，５３に接触する流延ベルト５１が温度制御される。特に、キャスト膜２２の周辺空気の条件制御が瞬時に変化させられない場合にはこのような流延ベルト５１が有効である。【００５１】
第１エリア４６において、流延ダイ５６から溶液４２が流出されると、流延ベルト５１の上にキャスト膜２２が形成される。キャスト膜２２の走行路の上方には送風吸引ユニット６１が設けられてある。送風吸引ユニット６１は、加湿空気をキャスト膜２２の近傍で流し出す送風口６１ａと、キャスト膜２２の周辺気体を吸排気する吸気口６１ｂとを有するとともに、送風系における風の温度、露点、湿度、風速、吸気系における吸引力を独立して制御する送風コントローラ（図示せず）を備える。送風口６１ａには、塵埃度、つまり加湿空気の清浄度を保つためのフィルタが備えられる。送風ユニット６１ａは流延ベルト５１の走行方向に複数並べて設けられてもよい。【００５２】
第１エリア４６においては、キャスト膜２２の表面温度は、流延ベルト５１と、この流延ベルト５１に対向して配された温度制御板とにより制御される。また、液滴の露点については、送風吸引ユニット６１から出される加湿空気の条件を制御することにより制御される。【００５３】
第２エリア４７には、２つの送風吸気ユニット６３，６４がキャスト膜２２の走行路に沿って順に配される。上流側の送風吸気ユニット６３は、第１エリア４６の送風吸気ユニット６１のすぐ下流側とされる。これは第１エリア４６で形成された水滴を、一様に成長させるためである。第１エリア４６と第２エリア４７とが互いに離れるほど、つまり水滴を形成してから第２エリア４７に入るまでの時間が長くなるほど、成長し終えたときの水滴の大きさが不均一になってしまう。送風吸気ユニットの数は、本実施形態の数、つまり２に限定されず、１または３以上であってもよい。送風吸気ユニット６３，６４は、送風吸気ユニット６１と同じものとしているがこれに限定されない。【００５４】
表面温度の制御は、主に温度制御板によりなされる。温度制御板は、流延ベルト５１の走行方向に沿って温度を変化させることができる。また、露点の制御は送風口６３ａ及び６４ａからの加湿空気の条件制御によりなされる。【００５５】
水滴を成長させている間に、できるだけ多くの溶媒をキャスト膜２２から蒸発させることが好ましい。第２エリア４７における表面温度と露点とを所定の範囲にすることにより、溶媒を十分に蒸発させるとともに、急激な蒸発を抑制することができる。また、水滴を蒸発させずに溶媒だけを選択的に蒸発させることが好ましい。したがって、溶媒としては、同温同圧下において水滴よりも蒸発速度が速いものが好ましい。これにより、溶媒の蒸発に伴い水滴がキャスト膜２２の内部に入り込むことがより容易になる。【００５６】
第３エリア４８には、４つの送風吸気ユニット７１〜７４がキャスト膜２２の走行路に沿って順に配される。送風吸気ユニットの数は、本実施形態の数、つまり４に限定されず、１以上３以下または５以上であってもよい。送風吸気ユニット７１〜７４は、送風吸気ユニット６１と同じものとしているがこれに限定されない。【００５７】
第３エリア４８では、水滴の蒸発を主たる目的としているが、第３エリア４８に至るまでに蒸発しきれなかった溶媒も蒸発させる。【００５８】
第３エリア４８における水滴の蒸発工程では、送風吸引ユニット７１〜７４に代えて減圧乾燥装置や、いわゆる２Ｄノズルを用いてもよい。減圧乾燥を行うことで、溶媒と水滴との蒸発速度をそれぞれ調整することがより容易になる。これにより、有機溶媒の蒸発と水滴の蒸発とをより良好にし、水滴をより良好にキャスト膜２２の内部に形成することができるので、前記水滴が存在する位置に、大きさ、形状が制御された孔３１を形成することができる。なお、前記２Ｄノズルとは、風を出す給気ノズル部材と、キャスト膜２２近傍の空気を吸い込む排気用ノズル部材とをもつものである。この２Ｄノズルとしては、キャスト面全幅に渡り、均一に給気と排気とを行えるものが好ましい。【００５９】
多孔質構造体製造設備４１は、さらに、キャスト膜２２を流延ベルト５１から剥ぎ取る際に、流延ベルト５１から剥離した多孔質構造体１５を支持する剥取ローラ５７を備え、多孔フイルムは次工程に送られる。次工程とは、例えば、多孔質構造体１５に種々の機能を施すための機能付与工程や、多孔質構造体１５をロール状に巻き取る巻取工程等である。【００６０】
本発明において、送風吸引ユニット６１，６３，６４からの加湿空気の送風速度は、キャスト膜２２の移動速度、つまり流延ベルト５１の走行速度との相対速度が０．１ｍ／秒以上２０ｍ／秒以下の範囲であることが好ましく、より好ましくは０．５ｍ／秒以上１５ｍ／秒以下の範囲であり、最も好ましくは１ｍ／秒以上１０ｍ／秒以下の範囲である。前記相対速度が０．１ｍ／秒未満であると、水滴が細密に配列して形成されないうちに、キャスト膜２２が第３エリア４８（図７参照）に導入されてしまうことがある。一方、前記相対速度が２０ｍ／秒を超えると、キャスト膜２２の露出面が乱れる、あるいは、結露が充分に進行しないおそれがある。【００６１】
次に、第１エリア４６で行われる水滴形成工程１２の詳細について説明する。流延ベルト５１の上にキャスト膜２２が形成された後、送風ユニット６１は、キャスト膜２２に所定の条件に調整される加湿空気をあてる。高い親水性を有するキャスト膜２２の露出面２２ａでは、水滴の核形成及び水滴の成長が行われやすくなる。この核形成及び水滴の成長の速度の増大は、キャスト直後から水滴が形成されるまでの期間を短くすることができる。また、核形成を迅速に行うことで、１μｍ以下の微細な孔径のフイルムを得ることが可能となる。この期間ではキャスト膜から溶媒等が蒸発するおそれがあるため、この期間が長くなると水滴が形成される時点におけるキャスト膜の状態を均一に保つことが非常に困難になる。従って、核形成及び水滴の成長の速度の増大はこの期間を短くすることを可能にするため、水滴形成及び水滴成長時のキャスト膜の状態のばらつきを最小限に抑え、キャスト膜全体において、均一の寸法、所望の形成ピッチで配列する水滴を形成することが可能となり、ひいては、均一の寸法、所望の形成ピッチで配列する孔を有する多孔質構造体を製造することができる。また、キャスト膜２２に形成される水滴の大きさや、水滴の配列は、溶液や水滴の表面張力及び溶液や水滴の界面張力に依存する。そのため、本発明は、キャスト膜２２を構成する溶媒に含まれる親水性液体の添加量を調整することにより、所望の表面張力や界面張力が得られ、結果として、径の寸法及び形成ピッチが均一である孔を備える多孔質構造体を容易に得ることができる。また、溶液や水滴の表面張力及び溶液や水滴の界面張力を調整のために添加される親水性液体は、多孔質構造体の原料ではなく、水滴の蒸発も終わった全工程終了後には揮発してしまうため、多孔質構造体の物性を変えることなく、所望の寸法及び所望の形成ピッチの孔を有する多孔質構造体を製造することができる。【００６２】
次に、本発明の実施例を説明する。以下の実施例１〜４は本発明の実施態様の例であり、比較例は、実施例１〜４に対する比較実験である。【００６３】
実施例１
高分子化合物として、平均分子量２０万のポリスチレン（ＰＳ）を用いた。両親媒性化合物として、ポリアルキルアクリルアミド（ＣＡＰ）を用いた。溶媒として、０．５重量％のエタノールを添加したジクロロメタンを用いた。この溶媒を用いて、ＰＳ５．０ｍｇ／ｍｌと、ＣＡＰ０．５ｍｇ／ｍｌとを分散混合し、溶液をつくった。この溶液を支持体上にキャストし、厚さが略０．２ｍｍのキャスト膜２２を形成した。キャスト膜２２の表面温度が４℃、温度が略２５℃で露点が１８℃で風速が略０．２ｍ／秒の加湿空気２００をキャスト膜２２にあてた。キャスト膜２２の露出面側に水滴を結露及び成長させた後、加湿空気２００の相対湿度を徐々に下げていき、キャスト膜２２に含まれる溶媒を十分除去した。その後、水滴を蒸発させた。こうして、１００ｍｍ×３００ｍｍの略長方形の多孔質フイルムを得た。【００６４】
得られた多孔質フイルムについて、孔の径Ｄ１の平均値と、径Ｄ１の変動係数（以下、孔径変動係数と称する）と、孔の中心間距離Ｌ１と、中心間距離Ｌ１の変動係数（以下、ピッチ変動係数と称する）とをそれぞれ求め、以下の基準で径と中心間距離との均一性を評価した。中心間距離が均一とは、孔のピッチが一定で配列が規則的であることを意味する。ここで、孔径変動係数は、孔の径Ｄ１についての標準偏差をＡ、孔の径の平均値をＢとしたときに、１００×Ａ／Ｂで求める値（単位；％）であり、ピッチ変動係数は、孔の中心間距離Ｌ１についての標準偏差をＣ、孔の径の平均値をＤとしたときに、１００×Ｃ／Ｄで求める値（単位；％）である。【００６５】
Ａ；孔径変動係数＜１０％とピッチ変動係数＜５％との両方を満たし、孔の径と中心間距離とがともに非常に均一
Ｂ；孔径変動係数＜１０％と５％≦ピッチ変動係数＜１０％との両方を満たし、孔の径と中心間距離とがともに均一
Ｃ；孔径変動係数＜１０％と１０％≦ピッチ変動係数＜２０％との両方を満たし、中心間距離が若干不均一な箇所がみられるが、孔の径は非常に均一であり、実用上問題無いレベル
Ｄ；１０％≦孔径変動係数と２０％≦ピッチ変動係数との少なくともいずれか一方を満たし、実用に供することができないレベル【００６６】
得られた多孔質フイルムの孔の径Ｄ１の平均値は１．９μｍ、孔径変動係数は２．３％、孔の中心間距離Ｌ２は３．１μｍ、ピッチ変動係数は４．２０％であり、上記評価基準による評価結果はＡであった。なお、多孔質フイルムの厚さ方向における孔の形状も、ばらつきがなく均一であった。得られた多孔質フイルムの顕微鏡写真を図８に示す。【００６７】
実施例２
高分子化合物として、平均分子量７万〜１０万のポリ−ε−カプロラクトン（ＰＣＬ）を用いた。両親媒性化合物として、ポリアルキルアクリルアミド（ＣＡＰ）を用いた。溶媒として、０．５重量％のエタノールを添加したジクロロメタンを用いた。この溶媒を用いて、ＰＣＬ１．０ｍｇ／ｍｌと、ＣＡＰ０．５ｍｇ／ｍｌとを分散混合し、溶液をつくった。この溶液を支持体上にキャストし、厚さが略１ｍｍのキャスト膜２２を形成した。キャスト膜２２の表面温度が４℃、温度が略２５℃、湿度が略８０％ＲＨ、風速が略０．２ｍ／秒の加湿空気２００をキャスト膜２２にあてた。キャスト膜の露出面側に水滴を結露及び成長させた後、加湿空気２００の相対湿度を徐々に下げていき、キャスト膜２２に含まれる溶媒を十分除去した。その後、水滴を蒸発させた。こうして、１００ｍｍ×３００ｍｍの略長方形の多孔質フイルムを得た。【００６８】
得られた多孔質フイルムの孔の径Ｄ１の平均値は３．０μｍであり、孔径変動係数は３．０％、孔の中心間距離Ｌ２は４．２μｍ、ピッチ変動係数は４．８０％であり、上記評価基準による評価結果はＡであった。【００６９】
実施例３
ジクロロメタンと２０重量％のエタノールとを含む溶媒を用いた。それ以外は、実施例１と同様にして、１００ｍｍ×３００ｍｍの略長方形の多孔質フイルムを得た。【００７０】
得られた多孔質フイルムの孔の径Ｄ１の平均値は３．６μｍであり、孔径変動係数は６．５％、孔の中心間距離Ｌ２は５．０μｍ、ピッチ変動係数は７．２０％であり、上記評価基準による評価結果はＢであった。【００７１】
実施例４
ジクロロメタンと２５重量％のエタノールとを含む溶媒を用いた。それ以外は、実施例１と同様にして、１００ｍｍ×３００ｍｍの略長方形の多孔質フイルムを得た。【００７２】
得られた多孔質フイルムの孔の径Ｄ１の平均値は３．２μｍであり、孔径変動係数は８．５％、孔の中心間距離Ｌ２は４．６μｍ、ピッチ変動係数は１１．００％であり、上記評価基準による評価結果はＣであった。【００７３】
比較例
溶媒には、ジクロロメタンを用いた。それ以外は、実施例１と同様にして、１００ｍｍ×３００ｍｍの略長方形の多孔質フイルムを得た。【００７４】
得られた多孔質フイルムの孔の径Ｄ１の平均値は３．５μｍであり、孔径変動係数は１２．０％、孔の中心間距離Ｌ２は８．５μｍ、ピッチ変動係数は２０．０％であり、上記評価基準による評価結果はＤであった。【００７５】
本発明により、溶液に親水性物質を添加することにより、孔の寸法及び、孔の形成ピッチが均一である多孔質構造体を容易に製造することができることがわかった。
【産業上の利用可能性】
【００７６】
本発明によると、孔が小さくても寸法及びピッチが均一な多孔質構造が、容易に製造することができるので、均質な素材として大量生産することができ、光学、電子、再生医療などの多方面の分野で利用することできる。
【図１】
2009041376.tif 000003
【図２】
2009041376.tif 000004
【図３】
2009041376.tif 000005
【図４】
2009041376.tif 000006
【図５】
2009041376.tif 000007
【図６】
2009041376.tif 000008
【図７】
2009041376.tif 000009
【図８】
2009041376.tif 000010
【国際調査報告】
2009041376.tif 000011
2009041376.tif 000012
2009041376.tif 000013
2009041376.tif 000014